"桂皮酸誘導体を主鎖を構成するモノマーとして含有することを特徴とする形状記憶ポリマー。前記桂皮酸誘導体とアルキル鎖を有するモノマーとがエステル結合により共重合されていることを特徴とする請求項1記載の形状記憶ポリマー。前記アルキル鎖は、炭素数2~6のアルキル鎖であることを特徴とする請求項1または2記載の形状記憶ポリマー。下記一般式1で表される構造を有する請求項1から3のいずれか1項記載の形状記憶ポリマー。ただし、式中のRはアルキル鎖を表し、mは整数を表す。光照射により形状記憶が行われ、加熱冷却により他の形状に固定されるとともに、再度の加熱により記憶された形状に戻ることを特徴とする請求項1から4のいずれか1項記載の形状記憶ポリマー。しかしながら、非特許文献1に記載されるような側鎖に光架橋反応し得る官能基を導入した形状記憶ポリマーの場合、ポリマーの主鎖には光架橋反応の影響が及ばないため、物理的な変形が必ずしも十分でなく、形状の変位が小さいという課題を残している。一方、特許文献1に記載される形状記憶ポリマー組成物は、光化学的刺激について若干触れているものの、基本的には熱による形状記憶に主眼が置かれており、3つの熱転移温度を有することで、2つの形状を記憶することを実現するものである。光による形状記憶に関しては、光化学的刺激による結合の切断や架橋に関する記載はあるが、前記非特許文献1と同様、側鎖における架橋、切断であり、やはり形状の変位が小さいという問題を抱えている。さらに、従来の形状記憶ポリマーは、ほとんどが石油由来のものであり、石油資源の枯渇等の問題に対応することができないという問題がある。この問題を解消するためには、バイオ由来の材料による形状記憶ポリマーの構築が望まれるが、これまで工業レベルで実現された例はない。本発明は、このような従来の実情に鑑みて提案されたものであり、光により大きく変形させて初期の形状を記憶させることが可能であり、熱による変形及び形状回復が可能な新規な形状記憶ポリマーを提供することを目的とする。また、本発明は、石油由来の材料を削減することが可能なバイオ由来の材料を用いた新規な形状記憶ポリマーを実現することを目的とする。前述の目的を達成するために、本発明の形状記憶ポリマーは、桂皮酸誘導体を主鎖を構成するモノマーとして含有することを特徴とする。本発明の形状記憶ポリマーでは、前記桂皮酸誘導体と例えばアルキル鎖を有するモノマーとがエステル結合を介して共重合し、主鎖を構成する。桂皮酸誘導体が主鎖を構成することで、光照射によって開裂する二重結合が主鎖に導入され、主鎖同士の結合、開裂等によるダイナミックな形状変化が実現される。また、前記二重結合の開裂や結合は、光照射により行われ、光変形可能な形状記憶ポリマーが実現される。さらに、桂皮酸誘導体は、バイオ由来の成分であり、これを主鎖を構成するモノマーとすることで、石油由来の成分が大幅に削減され、いわゆるバイオプラスチックとして石油資源の枯渇等の問題に対応し得る形状記憶ポリマーが実現される。本発明によれば、光により大きく変形させて初期の形状を記憶させることが可能で、熱による変形及び形状回復が可能な新規な形状記憶ポリマーを提供することが可能である。また、本発明の形状記憶ポリマーは、生体由来成分である桂皮酸誘導体を主体とするものであるので、石油資源の枯渇等に対応する上でも有利である。以下、本発明を適用した形状記憶ポリマーの実施形態について詳細に説明する。本発明の形状記憶ポリマーは、桂皮酸誘導体とアルキル鎖を有するモノマーとを重合させることにより主鎖を構成するようにしたものであり、桂皮酸を側鎖に導入することで光反応性を付与したものとは、この点で大きく異なる。桂皮酸は、芳香族不飽和カルボン酸の一種であり、カシア油等、植物界に広く存在する生体由来成分である。したがって、桂皮酸の誘導体でポリマーの主鎖を構成することで、ポリマーの主体を生体由来成分で構成することができ、石油資源への依存度を低下させることが可能となる。本発明の形状記憶ポリマーでは、前記桂皮酸を他の成分アルキル鎖を有するモノマー等と共重合させることで主鎖に導入しており、したがって、モノマーとして使用する桂皮酸誘導体においては、桂皮酸が有するカルボキシル基の他に共重合可能な基を導入する必要がある。具体的には、桂皮酸に水酸基を導入したp-ヒドロキシ桂皮酸メチルp-クマル酸メチルを出発原料として用い、これをコハク酸クロリドを用いて結合させることで、両末端にジメチルエステル部分を有する桂皮酸誘導体を合成することができる合成経路及びこれにより合成される目的物質の構造を下記化1に示す。。両末端にジメチルエステル部分を有する桂皮酸誘導体は、末端のジメチルエステル部分がエステル交換反応によりジオールと反応し、ポリエステルを得ることが可能である。桂皮酸誘導体の出発原料としては、前記p-ヒドロキシ桂皮酸メチルp-クマル酸メチルの他、m-ヒドロキシ桂皮酸メチルm-クマル酸メチルや、o-ヒドロキシ桂皮酸メチルo-クマル酸メチル等も使用可能である。また、これに限らず、任意の分子を介して結合し得る官能基を導入したものであれば、いずれも使用可能である。また、前記出発原料例えばp-ヒドロキシ桂皮酸メチルを結合させる分子も、前記コハク酸クロリドに限らない。例えば、S硫黄やSiケイ素等を介して結合させても構わない。両末端にジメチルエステル部分を有する桂皮酸誘導体を用いて本発明の形状記憶ポリマーポリエステルを合成する場合、共重合させるモノマーとして、柔軟なアルキル鎖を有するモノマー例えばアルキル鎖を有するジオールを用いることが好ましい。係るジオールとしては、アルキル鎖の炭素数が2~20のジオールが好ましく、アルキル鎖の炭素数が2~6のジオールがより好ましい。具体的には、1,2-エタンジオールエチレングリコールや、1,3-プロパンジオール、1,4-ブタンジオール、1,5-ヘプタンジオール、1,6-ヘキサンジオール等を例示することができる。両末端にジメチルエステル部分を有する桂皮酸誘導体ここでは、p-ヒドロキシ桂皮酸メチルをコハク酸クロリドにより結合させたものと1,4-ブタンジオールによるエステル交換反応を下記化2に示す。ジオールを用いて得られる形状記憶ポリマーの一般式は、化3に示す通りである。なお、化3において、Rはアルキル鎖を表し、化2,3において、mは整数を表す。また、アルキル鎖を有するモノマーとしては、前記ジオールに限られるものではなく、芳香環を有するジオール等も使用可能であり、さらには例えば両末端にアミノ基を有するジアミン等も使用することが可能である。この場合には、前記桂皮酸誘導体とジアミンとがアミド結合を介して共重合され、形状記憶ポリマーの主鎖はポリアミドによって構成されることになる。化4に各種ジオール、ジアミンを使用した場合に合成されるポリマーを示す。なお、化4において、m,nはそれぞれ整数を表す。両末端にジメチルエステル部分を有する桂皮酸誘導体と柔軟なアルキル鎖を有するジオールとのエステル交換反応は、通常のエステル交換反応と同様の反応条件で行えばよく、特別な条件での反応は必要ない。ジアミンとの反応も同様である。また、エステル交換反応の際の触媒としても、Na2HPO4、ZnAcO2、Na3BO4等、通常用いられるものがいずれも使用可能である。中でもGeO2の存在下で反応を行うと、より長時間、より高温の条件でポリマー合成を行うことで十分に高い粘性のある融液を得ることができ、有効な触媒であることがわかった。このようにして得られる本発明の形状記憶ポリマーは、成形した形状の記憶が行えることは勿論のこと、さらには、光を当てて屈曲させることでその形状を別の初期形状として記憶させることができるので、少なくとも2種類の形状を記憶することができる形状記憶ポリマーとして機能する。また、本発明の形状記憶ポリマーは、円板形状等の単純な形状だけでなく、光を当てることで複雑な形状へと変換することができるという特徴も有する。さらに、装置の細部等においても、例えばレーザ光の照射によりリモート形状変換離れた場所からレーザ光を照射することによる形状変換が可能であり、同様に、レーザ光による微細加工も可能である。形状記憶ポリマーは、一般に安全センサ等に用いられるが、本発明の形状記憶ポリマーは、前記特徴から多様な用途への応用が可能である。また、本発明の形状記憶ポリマーは、生体由来成分を主体とするものであるので、石油資源への依存度を低下させることができる他、例えば医療機器等においても安心して使用することができる。以上、本発明を適用した形状記憶ポリマーに係る実施形態について説明してきたが、本発明が前述の実施形態に限定されるものでないことは言うまでもなく、本発明の要旨を逸脱しない範囲で種々の変更が可能である。以下、本発明の具体的な実施例について、実験結果に基づいて詳細に説明する。形状記憶ポリマーの合成先ず、p-ヒドロキシ桂皮酸メチルp-クマル酸メチルとコハク酸クロリドとを反応させ、化1に示す経路で両末端にジメチルエステル部分を有する桂皮酸誘導体を合成した。次に、得られた桂皮酸誘導体とアルキル鎖を有するジオールとをエステル交換反応させ、形状記憶ポリマーを合成した。使用したジオールは、1,2-エタンジオールエチレングリコール、1,3-プロパンジオール、1,4-ブタンジオール、1,5-ヘプタンジオール、1,6-ヘキサンジオールの5種類である。エステル交換反応に際しては、GeO2を触媒として用い、180°Cで一昼夜反応させた後、220~250°Cで3日間反応を継続した。これにより黄色のポリマー形状記憶ポリマーが得られた。各形状記憶ポリマーの1HNMRを図1~図5に示す。形状記憶機能の確認得られた形状記憶ポリマーについて、形状記憶機能の確認を行った。結果を図6に示す。図6において、aが元の形状である。これに波長250~450nmのUV紫外線を1分間照射しb、さらに1.5分UV照射を継続した。その結果、図6cのように形状に変化が見られた。すなわち、光の照射によって所定の形状への記憶が行われた。次に、形状が変化した形状記憶ポリマーを80°Cに加熱し、図6dに示すように平坦な形状に変形された後、室温まで冷却してこの形状を保持するようにした。その後、変形した形状記憶ポリマーを80°Cに加熱した水浴中に入れると、図6eに示すように、紫外線照射によって記憶させた形状に復帰した。すなわち、合成された形状記憶ポリマーは、光照射により形状記憶が行われ、加熱冷却により他の形状に固定されるとともに、再度の加熱により記憶された形状に戻るという形状記憶機能を有していた。アルキル鎖の異なる5種類の形状記憶ポリマーは、いずれも形状記憶機能を有していることが確認された。図7~図11に、各形状記憶ポリマーについて、紫外線照射により形状を記憶させる前と後の赤外吸収スペクトルの相違を示す。その他の性質先ず、合成した各形状記憶ポリマーのガラス転移温度Tgを示差走査熱量測定DSCで測定した。結果を図12に示す。図12に示すように、ジオールのアルキル鎖の炭素数が少ないものほど高いガラス転移温度Tgを示すことがわかった。また、偶数の炭素数を持つジオールからなるポリマーのガラス転移温度Tgは奇数の炭素数の有するジオールからなるポリマーのガラス転移温度Tgよりも高くなるという偶数効果が見られた。次に、TGA測定により10重量減少温度Tdを測定した。結果を図13に示す。図13から明らかなように、10重量減少温度Tdにおいても偶数効果が見られた。さらに、分解性を確認するために、1,2-エタンジオールエチレングリコールを用いた形状記憶ポリマーについて、加水分解による重量の減少を調べた。加水分解による重量減少は、濃度1のNaOH水溶液中に室温でポリマーを浸し、撹拌しながら経時の重量変化を計測した。結果を図14に示す。経時とともに重量の減少重量ロスの上昇が見られ、生分解性を有することが確認された。"